(57)【要約】【課題】アルミニウム箔を使用せずに耐油性に優れ、カツ、デッドホールディング性を有するイージーピール性に優れた容器蓋材を提供すること。【解決手段】フランジ付き容器の開口部を覆い、フランジ部（２１）に密封シールされる蓋材（１０）であって、最内層にイージーピール性を有するシーラント層（１３）を配し、シーンラント層のほかに少なくとも、ポリブチレンフタレート樹脂（１１）と紙（１２）を層構成に有している。具体的には、ポリブチレンテレフタレートフィルム（１１）／紙（１２）／シーラント層（１３）、あるいは、紙（１２）／ポリブチレンテレフタートフィルム（１１）／シーラント層（１３）がこの順序で積層されている。【選択図】図１
2004315004.tif 000002
【特許請求の範囲】
【請求項１】
フランジ付き容器本体の開口部を覆い、フランジ部に密封シールされる蓋材であって、最内層にイージーピール性を有するシーラント層を配し、シーラント層のほかに少なくとも、ポリブチレンテレフタレート樹脂と紙を層構成に有していることを特徴とする、容器の蓋材。
【請求項２】
ポリブチレンテレフタレートフィルム／紙／シーラント層が、この順序で積層されていることを特徴とする、請求項１記載の容器の蓋材。
【請求項３】
紙／ポリブチレンテレフタレートフィルム／シーラント層が、この順序で積層されていることを特徴とする、請求項１記載の容器の蓋材。
【発明の詳細な説明】
【０００１】
【発明の属する技術分野】
本発明は、フランジ付き容器の蓋材に関するものであり、特には、アルミニウム箔を使用しない、イージーピール性を有する紙を基材とするフランジ付きの容器の蓋材に関する。
【０００２】
【従来の技術】
従来、容器入りの焼きそば、カップラーメン等の喫食の方法は、フランジ部と、密封シールされている蓋材をタブを持ち上げるようにして略中央部まで剥がして開口部を露出させ、その開口部から所定量の熱湯を注ぎ、再び剥がした蓋材を被せて開口部を封じて内容物を柔らかくし、所定時間が経過後，蓋材を全部剥がして開口部を露出させ、カップラーメン等の内容物を食するという方法が一般的である。
【０００３】
そして、蓋材の材質構成は、例えば、薄紙／アルミニウム箔／シーラント層などのようなアルミニウム箔を使用した構成であった。
【０００４】
このようにアルミニウム箔を用いた構成の蓋材を使用しているため、蓋材には剥がしたままの状態を保持できる性質（デッドホールディング性）があり、蓋材を半開きの状態を保ったまま容易に熱湯を注ぐことができ、また、再び封をして所定時間待つ際にも、蓋材のタブを容器のフランジ部に折り込む等の簡単な操作をするのみで再封が維持できていた。
【０００５】
一方、アルミニウム箔を使用した蓋材は、層構成中にアルミニウム箔があることで、焼却することができず、また、密封シール後の容器内を金属探知機を使って検査することも不可能であった。
【０００６】
蓋材の層構成からアルミニウム箔を除くと、デッドホールディング性がなくなり、このため、タブを手で持って注湯したり、また、再封する際には、タブの端縁に設けたノッチを容器のフランジ部に差し込む、開封個所に重りを載せて蓋材を押さえる、などして蓋材が容器から反り返ることを防いでいた。
【０００７】
また、アルミニウム箔を除いた層構成にしてもミシン目状の破断線を入れるなどの二次加工を施し、デッドホールディング性を付与する方法もあるが、バリア性、内容物から出る油分に対する耐油性の確保（ミシン目）など技術的に難しい問題を抱えている。
【０００８】
【発明が解決しようとする課題】
本発明は、アルミニウム箔を除いた層構成からなる蓋材を中央に開口部を有し、周縁にフランジ部を有する容器本体のフランジ部に熱融着して密封シールして、開封する際に生じる以上のような問題を解決するためになされたもので、アルミニウム箔を使用せずに耐油性に優れ、かつ、デッドホールディング性を有するイージーピール性に優れた容器蓋材を提供することを課題とする。
【０００９】
【課題を解決するための手段】
本発明の請求項１の発明は、フランジ付き容器本体の開口部を覆い、フランジ部に密封シールされる蓋材であって、最内層にイージーピール性を有するシーラント層を配し、シーラント層のほかに少なくとも、ポリブチレンテレフタレート樹脂と紙を層構成に有していることを特徴とする、容器の蓋材である。
【００１０】
このように請求項１の発明によれば、最内層にイージーピール性を有するシーラント層を配し、シーラント層のほかに少なくとも、ポリブチレンテレフタレート樹脂と紙を層構成に有しているので、デッドホールディング性を有しており、アルミニウム箔を使用した蓋材と同様に使用することができる。
また、アルミニウム箔を使用していないので、廃棄する際、容易に焼却することが可能である。
【００１１】
また、請求項２の発明は、請求項１の発明において、ポリブチレンテレフタレートフィルム／紙／シーラント層が、この順序で積層されていることを特徴とする、容器の蓋材である。
【００１２】
また、請求項３の発明は、請求項１の発明において、紙／ポリブチレンテレフタレートフィルム／シーラント層が、この順序で積層されていることを特徴とする、容器の蓋材である。
【００１３】
【発明の実施の形態】
本発明の容器の蓋材を一実施形態に基づいて以下に詳細に説明する。
本発明の容器の蓋材は、例えば、図１に示すように、フランジ付き容器本体（２０）の開口部を覆い、フランジ部（２１）に密封シールされる蓋材（１０）であって、最内層にイージーピール性を有するシーラント層（１３）を配し、シーラント層のほかに少なくとも、ポリブチレンテレフタレート樹脂（１１）と紙（１２）を層構成に有しているものである。
【００１４】
さらに具体的には、例えば、図２に示すように、ポリブチレンテレフタレートフィルム（１１）／紙（１２）／シーラント層（１３）が、この順序で積層されている容器の蓋材（１０）である。
【００１５】
また、例えば、図３に示すように、紙（１２）／ポリブチレンテレフタレートフィルム（１１）／シーラント層（１３）が、この順序で積層されている容器の蓋材（１０）である。
なお、蓋材（１０）の周縁に、容器本体のフランジ部（２１）と密封シールした際に、フランジ部より部分的に突出するつまみ片（図示せず）を設けておくと、開封のため蓋材を容器本体から剥がす際に剥がし易くなり有利である。
【００１６】
ポリブチレンテレフタレート樹脂（１１）は、インフレーション法、または、Ｔダイ法等の公知の製膜方法により製膜してフィルム状にしたものが好ましく使用できる。好適な厚さは１２〜３０μｍ程度である。
【００１７】
ポリブチレンテレフタレート樹脂（１１）は、折り曲げたり、しごいたりすると曲がったままでいるデッドホールディング性を有するため、後記する紙と複合させることによりさらにその特徴を向上させることができる。
また、ポリブチレンテレフタレート樹脂（１１）を最外層に配置する時は、裏印刷できる印刷基材として蓋材に光沢を付与することができる。
さらに、耐油性も有するため、内容物からの油等で紙に油染みが発生することを防止することができる。
【００１８】
紙（１２）は、蓋材の基材であり、遮光性があり、ポリブチレンテレフタレート樹脂（１１）のデッドホールディング性を補助する。
また、表印刷した際には、印刷基材として使用する。
【００１９】
従来、使用されている薄紙が使用でき、表面が白色で、印刷基材として使用する場合には、特に多色印刷適性を有するものが好ましく、坪量が３０〜２００ｇ／ｍ２  程度の片アート紙、純白ロール紙、晒クラフト紙、模造紙、上質紙等を使用することができる。
【００２０】
シーラント層（１３）としては、２種類以上の共押し出しタイプのイージーピール材、またはホットメルトタイプの１層の凝集タイプのものなどが好ましく使用できる。
また、容器本体のフランジ部と疑似接着することでイージーピール性を持たせることも可能である。
【００２１】
ポリブチレンテレフタレート樹脂（１１）と紙（１２）、あるいはポリブチレンテレフタレート樹脂（１１）とシーラント層（１３）、紙（１２）とシーラント層（１３）は、ドライラミネート法、ウェットラミネート法、押し出しラミネート法等の公知のラミネート方法により接着させることができる。
【００２２】
蓋材（１０）を被せるフランジ付きの容器本体（２０）としては、カップ状の容器、トレー状の容器のいずれでも良いが、蓋材と熱融着により密封シールされる関係から、容器本体の内面は蓋材の最内面となるシーラント層（１３）と同系統の樹脂であることが好ましい。
【００２３】
【実施例】
以下実施例により本発明を詳細に説明する。
〈実施例１〉（表ＰＢＴタイプ）
ポリブチレンテレフタレート樹脂（１１）として、厚さ２０μｍのポリブチレンテレフタレートフィルムを準備し、裏面に印刷層（図示せず）を施した。
【００２４】
ついで、紙（１２）である坪量が１００ｇ／ｍ２  の晒クラフト紙に、シーラント層（１３）であるＴダイ法によるポリプロピレンをベースにした共押し出し多層フィルムであるトレファンＣＦ９５０１Ａ（東レ合成フィルム株式会社製）（厚さ；３０μｍ）をエチレン／メタアクリル酸共重合体樹脂（１４）であるニュクレル０９０８Ｃ（三井・デュポンポリケミカル株式会社製）を介在させて、溶融押し出しラミネート法により積層し、複合紙とした。なお、ニュクレル０９０８Ｃの厚さは２０μｍである。
【００２５】
このようにして作製した印刷したポリブチレンテレフタレートフィルムの印刷面に複合紙の紙面とをドライラミネート法により貼り合わせ、ポリブチレンテレフタレートフィルム（２０μｍ）（１１）・印刷層／晒クラフト紙（１００ｇ／ｍ２  ）（１２）／ニュクレル０９０８Ｃ（２０μｍ）（１４）／トレファンＣＦ９５０１Ａ（３０μｍ）（１３）の層構成からなる実施例１の容器蓋材ロールを作製した。
【００２６】
この容器蓋材ロールを容器寸法に合わせたサイズに打ち抜き加工し、実施例１の容器蓋材とした。
【００２７】
〈実施例２〉（表紙タイプ）
紙（１２）として、坪量１３０ｇ／ｍ２  のコート紙（名古屋パルプ株式会社製）のコート面（表面）に印刷層（図示せず）を施した。
【００２８】
ついで、上記紙の裏面と実施例１で使用したと同じ厚さ２０μｍのポリブチレンテレフタレートフィルム（１１）をドライラミネート法により貼り合わせ、このポリブチレンテレフタレートフィルム面と実施例１で使用したと同じ厚さ３０μｍのトレファンＣＦ９５０１Ａ（１３）をドライラミネート法により貼り合わせ、印刷層・雲竜コート紙（１３０ｇ／ｍ２  ）（１２）／ポリブチレンテレフタレートフィルム（２０μｍ）（１１）／トレファンＣＦ９５０１Ａ（３０μｍ）（１３）の層構成からなる実施例２の容器蓋材ロールを作製した。
【００２９】
この容器蓋材ロールを実施例１と同様に容器寸法に合わせたサイズに打ち抜き加工し、実施例２の容器蓋材とした。
【００３０】
〈比較例１〉（従来タイプ）
実施例２と同様に、坪量１３０ｇ／ｍ２  のコート紙（名古屋パルプ株式会社製）のコート面（表面）に印刷層（図示せず）を施した。
【００３１】
ついで、上記紙の裏面と厚さ１２μｍのポリエチレンテレフタレートフィルムをドライラミネート法により貼り合わせ、このポリエチレンテレフタレートフィルム面と実施例１で使用したと同じ厚さ３０μｍのトレファンＣＦ９５０１Ａ（１３）をドライラミネート法により貼り合わせ、印刷層・雲竜コート紙（１３０ｇ／ｍ２  ）／ポリエチレンテレフタレートフィルム（２０μｍ）／トレファンＣＦ９５０１Ａ（３０μｍ）の層構成からなる比較例１の容器蓋材ロールを作製した。
【００３２】
この容器蓋材ロールを実施例１と同様に容器寸法に合わせたサイズに打ち抜き加工し、（打ち抜き加工と同時に紙面側よりシーラント層側に、紙面のみに達するハーフカット線と紙面を通ってポリエチレンテレフタレートフィルム面を貫通するハーフカット線とからなるハーフカット加工を行う）比較例１の容器蓋材とした。
【００３３】
このようにして作製した実施例２種類、比較例１種類、合計３種類の容器蓋材について、即席麺用のフランジ付き容器本体のフランジに密封シールさせて、それぞれのデッドホールディング性、耐油性、バリア性（水蒸気、酸素ガス）、開封時の蓋材の破れを下記する方法によりチェック、観察した。その結果を表１に示す。
デッドホールディング性‥密封シールした蓋材を半分まで開封して、その蓋材の状態を観察し、蓋材のカールが４０ｍｍ以上あったものを良好（○）とした
耐油性                ‥住友スリーエム株式会社製のキット試薬により評価キット試薬（Ｎｏ．８）で油染みのないものを良好（○）とした
バリア性（水蒸気）    ‥モダンコントロール社製（ＭＯＣＯＮ  ＰＥＲＭＡＴＲＡＮ  Ｗ６）を用いて、４０°Ｃ−９０％ＲＨ．雰囲気下で測定、３ｇ／ｍ２  ・２４ｈｒｓ・０．２ａｔｍ．以下を良好（○）とし、それ以下を不良（×）とした
バリア性（酸素ガス）  ‥モダンコントロール社製（ＭＯＣＯＮ  ＯＸＴＲＮ１０／５０Ａ）を用いて、２５°Ｃ−１００％ＲＨ．雰囲気下で測定、５ｍｌ／ｍ２  ・２４ｈｒｓ．・０．２ａｔｍ．以下を良好（○）とし、それ以下を不良（×）とした
開封時の蓋材の破れ    ‥温度；２００°Ｃ、時間；１秒、圧力；０．２ＭＰａの条件でヒートシールしてから開封して蓋材の破れの有無をチェック、破れのないものを良好（○）とし、破れの発生したものを不良（×）とした
【００３４】
【表１】
2004315004.tif 000003
【００３５】
表１の結果から、ポリエチレンテレフタレートフィルムの代わりにポリブチレンテレフタレートフィルムを用いることにより、従来のアルミニウム箔を使用した蓋材に近いデッドホールディング性や耐油性を有する蓋材が作製できることが判った。
【００３６】
【発明の効果】
上記のように、本発明の容器蓋材は下記に示す如き効果がある。
即ち、ポリエチレンテレフタレートフィルムの代わりにポリブチレンテレフタレートフィルムを用いることにより、従来のアルミニウム箔を使用した蓋材に近いデッドホールディング性や耐油性を付与することができ、脱アルミ化を図ることができる。
また、生産ライン上で金属探知機を使用尾することができ、異物混入などの問題解決に寄与できる。
【図面の簡単な説明】
【図１】本発明の容器蓋材を容器本体に密封シールした状態の一実施例を示す、正面説明図である。
【図２】本発明の容器蓋材の層構成の一実施例を示す、断面説明図である。
【図３】本発明の容器蓋材の層構成の別の実施例を示す、断面説明図である。
【図４】本発明の容器蓋材の層構成のまた別の実施例を示す、断面説明図である。
【符号の説明】
１０‥‥蓋材
１１‥‥ポリブチレンテレフタレート樹脂、ポリブチレンテレフタレートフィルム
１２‥‥紙
１３‥‥シーラント層
１４‥‥エチレン／メタアクリル酸共重合体樹脂
２０‥‥容器本体
２１‥‥フランジ
【図１】
2004315004.tif 000004
【図２】
2004315004.tif 000005
【図３】
2004315004.tif 000006
【図４】
2004315004.tif 000007